(57)【要約】本発明は、熱の中で後から硬化するときに熱硬化性の性質を得るプレポリマー材料をコーティングされた、あるいは浸透させられた、平たい基材を含む、あるいはこのコーティングされた、あるいは浸透させられた基材からなる、平たい研磨製品の中に加工するための柔軟に変形可能な複合材料であって、該基材が、無機繊維と有機合成繊維の中から、場合によっては、天然繊維との混合から選ばれた、少なくとも１つの寝かせた繊維の層を示すことを特徴とする柔軟に変形可能な複合材料に関する。さらに、本発明は、複合材料の製造のための方法に関する。【選択図】なし【特許請求の範囲】
【請求項１】
熱の中で後から硬化するときに熱硬化性の性質を得るプレポリマー材料をコーティングされた、あるいは浸透させられた、平たい基材を含む、あるいはこのコーティングされた、あるいは浸透させられた基材からなる、平たい研磨製品の中に加工するための柔軟に変形可能な複合材料であって、該基材が、無機繊維と有機合成繊維の中から、場合によっては、天然繊維との混合から選ばれた、少なくとも１つの寝かせた繊維の層を示すことを特徴とする柔軟に変形可能な複合材料。
【請求項２】
基材が横に寝かせた繊維だけを示すことを特徴とする、請求項１に記載の柔軟に変形可能な複合材料。
【請求項３】
該繊維が、１つの層、あるいは複数の層からなる不織布であるか、あるいは１つの層、あるいは複数の層からなる糸を寝かせた物か、あるいは少なくとも１枚の不織布と１枚の糸を寝かせた物の組み合わせの形を示すことを特徴とする、前記請求項のいずれかに記載の柔軟に変形可能な複合材料。
【請求項４】
該繊維を構成する材料が、その表面が修正されていてもかまわないポリエステル、ポリアミド、ガラス繊維、あるいはこれらの繊維材料の複数の混合物、あるいはこれらの繊維材料の１つまたは複数とセルロースの混合物から選ばれていることを特徴とする、前記請求項のいずれかに記載の柔軟に変形可能な複合材料。
【請求項５】
該基材が少なくとも２つの同じ、あるいは異なった層からなる積層物であることを特徴とする、請求項３または４に記載の柔軟に変形可能な複合材料。
【請求項６】
該層の１つが不織布であり、２番目の層が糸を寝かせたものであることを特徴とする、請求項５に記載の柔軟に変形可能な複合材料。
【請求項７】
該層の１つがポリエステル繊維であり、２番目の層がガラス繊維であることを特徴とする、請求項５か６のいずれかに記載の柔軟に変形可能な複合材料。
【請求項８】
該プレポリマー材料が樹脂、分散液、あるいは懸濁液の形で基材に塗布され、その後乾燥させられたことを特徴とする、前記請求項のいずれかに記載の柔軟に変形可能な複合材料。
【請求項９】
該プレポリマー材料が水性の段階で塗布されたことを特徴とする、請求項８に記載の柔軟に変形可能な複合材料。
【請求項１０】
該プレポリマー材料が、場合により熱可塑性のアクリル酸材料と混合されているかもしれない、熱硬化性プラスチックに硬化するアクリル酸材料と／または、熱硬化性フェノール樹脂に硬化する樹脂、特にフェノールーホルムアルデヒド縮合塩であるであることを特徴とする、請求項８または９に記載の柔軟に変形可能な複合材料。
【請求項１１】
厚さが０．１５〜２．５ｍｍ、好ましくは０．２０〜１．５ｍｍと／または単位面積当たりの重量が１００〜１６００ｇ／ｍ２である柔軟に変形可能な複合材料。
【請求項１２】
前記請求項のいずれかに記載の柔軟に変形可能な複合材料を製造するための方法であって、次のステップを特徴とする方法：
（ｉ）請求項１〜７のいずれかの中に定義されているように、基材を用意する、
（ｉｉ）基材に、前記のプレポリマー材料を含む溶液、懸濁液、または分散液を含浸させる、
（ｉｉｉ）場合により、過剰な溶液、懸濁液、または分散液を拭い取る、
（ｉｖ）含浸させた基材を乾燥させる、
（ｖ）場合により、乾燥した基材をカレンダー装置にかける。
【請求項１３】
プレポリマー材料の溶液、懸濁液、または分散液が、２５〜６５質量％の、好ましくは３５〜５０質量％の固形物成分を示すことを特徴とする、請求項１２に記載の方法。
【請求項１４】
含浸させた基材の乾燥が、プレポリマー材料がまだ熱硬化性の性質を示さない程度に、８０〜１６０°Ｃで最大４時間以内に行われることを特徴とする、請求項１２または１３に記載の方法。
【請求項１５】
カレンダー装置にかける工程が２５〜１５０°Ｃで、５０〜３００Ｎ／ｍｍの圧力下で行われることを特徴とする、請求項１２〜１４のいずれかに記載の方法。
【発明の詳細な説明】
【技術分野】
【０００１】
本発明は、平たい、通常、比較的に堅いが、まだ弾力があって加工可能な、研磨用ディスクなどの研磨材やそれに類するものの製造のための半製品（「研磨材基材」）として適している複合材料に関する。
【背景技術】
【０００２】
平たい研磨用ディスクは今日まで、まずバルカンファイバーマットに有機結合剤を含浸させ、その後、それを乾燥させることによって製造される。この製品に、研磨材メーカーで砥粒がふりかけられるが、砥粒は、下地と付着させるために、同じ結合剤か、または別の結合剤からなるもう一つの層と一緒にもたらされる。このようにして得られた材料は乾燥させられ、硬化させられ、望みの形に切断される。
【０００３】
バルカンファイバーの製造は、昔から知られている。原料として、木綿繊維と／またはセルロース繊維が使用される。これらがペーパーウェブに加工され、その後、硫酸処理槽を通るが、その際、一本一本の繊維の表面が解きほどかれる。その表面に、いわゆるセルロース水和物が形成される。このセルロース水和物は、繊維を互いに密接に接合させる作用がある。
【０００４】
今日、実際は、２つの異なった方法が使用される。まず、塩化亜鉛方法である。製造は、ほとんど飽和度に近い、７５°Ｃの熱い塩化亜鉛溶液を含浸させることにより行われるが、これはしかし、材料中の亜鉛の濃縮を引き起こす可能性がある。工業的に同様に重要であるのは、硫酸方法である。ここでは、紙パルプが圧搾ローラーにかけられ（液体がプレスで搾り取られる）、それにより、一本一本の繊維が互いに結合され、また場合によっては、１枚１枚のペーパーウェブが互いに結合される。その他の結合剤を添加しないで、セルロース水和物に周りを囲まれた繊維からなる、ほとんど均質のパルプが生じる。
【０００５】
両方の方法では、大量の水が必要とされる。使用される処理剤である塩化亜鉛もしくは硫酸は、環境に対する負荷が非常に大きい。
【０００６】
繊維品質や硫酸処理の調節がバルカンファイバーの品質を決定する。
【０００７】
必要な経験があれば、バリエーションの可能性を使って、非常に異なる品質のバルカンファイバーを製造し、それによって特性をある決まった応用分野に調節することができる。
【０００８】
研磨材基材を得るために、どの一つの／複数の結合剤をバルカンファイバー材料にコーティングすることができるかについて、一連の提案がされている。例えば、ＤＥ２８５３７６１は、少なくとも下地層は、１価のフェノールとホルムアルデヒドを特有の分量割合で含むレゾールから構成されるべきであると提案している。
【０００９】
ＤＥ１０３０４９５８Ａｌは、特有のガラス転移温度を有する、少なくとも１つの最初の重合体の分散された重合粒子からなる、水性の重合体分散液の使用を提案しており、この重合体は１つの２番目の重合体が存在する中で、エチレン不飽和モノカルボン酸と／またはジカルボン酸から、及び少なくとも１つの特有に定義されたエチレン不飽和エステルからラジカル乳化重合により製造されたものである。この重合体分散液を、紙や織物、あるいは研磨に適したその他の物体にコーティングすることができる。
ＥＰ１１４１１２５Ｂ１によると、紙、織物、フォイル、あるいはバルカンファイバーが研磨材基材として使用されることができる。それに対するコーティング組成として、特有のオリゴマーのアミノ樹脂と熱可塑性のポリアミドの組み合わせが提案されている。
【００１０】
バルカンファイバーを研磨用ディスクやそれに類するものの下地材料として使用することの欠点は、特に高いアルカリ含有量によって引き起こされる、８％を超える高い水の吸収力である。水の吸収により、ディスクが波打つ。さらに、ディスクはもろくなりやすい。
【００１１】
ＤＥＡＳ２９２８４８４は、ポリエステルを含む基材織物とアミノ−ホルムアルデヒド樹脂を使用した、柔軟な研磨材の製造を記述している。そこから、基材として織物を使う場合、当業者は、剛性、柔軟性、膨張性に関するどのような問題と戦う必要があるかが明白である。特に、そのような織物にレゾルシン、あるいはレゾルシン−ホルムアルデヒドをべ一スとするフェノール樹脂からなる結合剤をコーティングすることが不利であることがはっきり示される。研磨布のための下地として、さらにもう一つのポリエステル織物が、ＤＥＯＳ２５３１６４２に開示されている。
【００１２】
中でも研磨用ディスクに適しうる合成樹脂で結合された成形品をＤＥ１０２３０５７３Ａｌも開示している。その製造のために、織物芯に熱硬化性の結合剤が浸透させられるが、この結合剤には、接着を避けるために、そしてそれによって積み重ねられた織物芯を問題なく一つ一つばらすために、脂肪酸アミドが添加される。
【００１３】
ＤＥＯＳ２６５９０２９には、研磨ペーパー、あるいは研磨布を製造するための方法が開示されている。それによると、砥粒は、尿素ホルムアルデヒド一次縮合物、液体のフェノール樹脂や砥粒を含む懸濁液を使って塗布され、定着させられる。しかし、このような懸濁液の形で、砥粒を直接に（場合により結合された）繊維不織布の上に塗布し、定着させるとき、その結果、必要な安定性をもつ製品ができないことが明らかになった。この安定性は、研磨用ディスクが高速回転するときの遠心力に耐えるために、大きくなければならない。
【００１４】
織物は通常、いわゆる「フラップディスク」、もしくはフラップディスク応用（層状に張り合せた「皿型研磨モップ」）に対して使用されるが、平らな研磨用ディスクには使用されない。
【００１５】
全く違ったクラスの砥粒を、例えば一般家庭で「スコッチブライト」の名でよく知られているような柔軟な成形品が示している。このような成形品は例えば、ＵＳ２００８／０１２７５７２Ａ１の中に記述されている。
【００１６】
特殊な摩擦ディスクを自動車産業は必要とする。そこで使用されている有機結合剤は、ＤＥ１０２００７０５３４９８Ａｌによると、例えばフェノール樹脂を含んでおり、他の成分と一緒に最終的に炭化される。
【００１７】
織物は、エンドレス研磨ベルトの製造のために使用される。例えば、ＷＯ２００５／１１０６８１Ａｌ、あるいはＥＰ１１１３９０３Ｂｌを参照。それに代わるものとして、ＵＳ５，６８１，６１２は、繊維質の材料をドラムの外壁にプレスし、その後、結合剤の前駆体を持ち込み、遠心力でドラムを回転させることにより、エンドレスベルトに硬化させる方法を提案している。
【００１８】
エンドレス研磨ベルトに対する要求は、しかし研磨用ディスクに対するものとは全く異なる。織物は、例えば丸い研磨用ディスクに対しては、すでに上記に言及したように、通常、適していない。実際に、そのため、そのような研磨用ディスクに出会わない。すなわち、織物を使ったとしたら、その膨張性は、糸の方向に対して斜めに、経糸や緯糸の方向よりもずっと大きいであろうから。織物を使った場合、その織物に異なった経糸と緯糸が使われるとすると、使用される織物の種類により、これらの方向も異なった膨張性を示すであろう。当業者は、そのため、そのような基材材料を使うと、「使いつぶされ」、研磨用ディスクの中に波打ちができるであろうことを予期すべきである。充分な内部の強度を得るために、その上、織物の中に極めて高い糸の密度が必要になることになり、これはコストを上昇させる要因になろう。この理由から研磨用ディスクの基材材料のために、実際、いまだに、本質的にバルカンファイバー材料が選ばれているのであろう。
【発明の概要】
【発明が解決しようとする課題】
【００１９】
発明の課題は、特に（例えば、丸い）研磨用ディスクの形で、平らな、あるいは成形された表面を研磨する手段として適した研磨材料の製造を可能にすることである。これは、好ましくはバラバラにすることができるエンドレス材料（巻いたものを広げることができる材料）として製造することができるべきであり、一方では、バルカンファイバーを基にした製品に比べて、水の吸収性が少なくなっており、しかし他方では、高い引裂き強度を示し、ＤＩＮＥＮ１３７４３（バースト回転数）の試験規格を満足すべきである。
【課題を解決するための手段】
【００２０】
この課題は、寝かせた繊維から製造され、熱作用により熱硬化性樹脂にさらに硬化させることができる（溶液、分散液、あるいは懸濁液としての）プレポリマー樹脂とともに固められた、基材と複合される材料として研磨材基材を提供することにより解決される。この研磨材基材は、任意の時点に、研磨材（例えば、砥粒）をふりかけ、さらにもう一つの結合剤層を塗布し、硬化させることによって、研磨材として完成させるために予定されている。
【００２１】
驚くべきことに、発明者らは、このようにして製造された研磨材が一方では、バルカンファイバー製研磨用ディスクの欠点を示さず、他方では、研磨材懸濁液を（場合により、結合された）繊維不織布の上に直接塗布することにより得られる研磨用ディスクよりもはるかに安定していることを確認することができた。特に、本発明の研磨材基材を基に製造することができる研磨材は、丸い研磨用ディスクに対して達成すべきバースト回転数に対する必要な要求を満たすだけではなく、それどころか、ずっと優れている。
【００２２】
プレポリマーから形成された、硬化した、熱硬化性の性質を有する重合体は、８０°Ｃを超える、望ましくは１００°Ｃを超える比較的高いガラス転移温度Ｔｇを有するべきである。樹脂の溶液、分散液、もしくは懸濁液は、シェーリングに対して安定しており、約３０〜６５質量％の、好ましくは約４５〜５５質量％の固形物成分を含んでいるべきであり、溶剤としては、水性の溶剤か、または水が好ましい。良好なフィルム形成特性があることが有利である。樹脂は、任意に選ぶことができるが、例えば、研磨用ディスクに対して一般的に使われる樹脂の中から選ぶことができる。好ましくは、熱弾性のアクリル酸と混合されていてもかまわない、熱を加えると熱硬化性樹脂に硬化するアクリル酸と／または熱硬化性フェノール樹脂に硬化する樹脂、その中でもさらに好ましくは、フェノール−ホルムアルデヒド縮合樹脂の中からが選ばれる。
【００２３】
基材は、すでに上述したように、繊維を寝かせたものの形をしており、つまり織物のような表面形状であるが、そこでは、繊維が織物結合、編み目、あるいはそれに類するものによって互いに結合されているのではなく、通常、自由であり、または例えば下記にあげられるように、化学的な、あるいは物理的なプロセスによって、後から互いに結合され、−隣り合わせに、そして／または上下に重ねられて横たわっている。
特に好ましいのは、例えば、紡績不織布として、空力学的に、あるいは水力学的に、あるいはカーディング不織布として製造されているかもしれない不織布のことであり、あるいは、互いに隣り合わせて横たわった糸の層が互いに直角に、あるいは他の角度で配置され、その後、例えば熱溶着によって互いに結合された、糸を寝かせたもののことである。不織布は場合により、２重に、あるいは何重にも重ねて置くことができる。不織布の繊維は、（特に、結合剤の添加による）化学的な方法により、あるいは機械的な方法により、特にニードルパンチ法や、水流処理、伸長あるいは縫製メリヤス編み技術、あるいは溶融繊維の添加により固められたものでありうるが、そうである必要はない。同様に、少なくとも１枚の不織布と１枚の糸を寝かせたものの積層物や、あるいは複数枚の不織布の積層物、あるいは複数枚の糸を寝かせたものの積層物も可能である。
【００２４】
基材の繊維は、無機繊維であってもかまないし、あるいは有機繊維であってもかまないが、通常、合成繊維であることができる。これらの繊維をセルロース繊維などの天然繊維と混ぜることが有利である。その際、発明によると、セルロース繊維とは、ビスコース紡績方法によって得られた（沈殿槽から紡績され、例えば後から切断された）繊維のことである。そのような繊維は、特に、バルカンファイバーのために使用されたセルロースパルプよりもずっと長い（通常、パルプ繊維が約３ｍｍの長さであることに比較して、約２０〜６０ｍｍの長さをもつ）ことにより区別される。本発明にとって好ましいのは、例えば、ポリアミド（ＰＡ）繊維、ポリエステル（ＰＥＳ）繊維、あるいはガラス繊維であり、場合によっては、これらはさらにセルロース繊維との混合であっても良い。無機繊維は、表面が修正されていてもかまわず、例えば、シラン化、もしくはアルキルシランやそれに類するものによって、有機的に修正されていてもかまわない。天然繊維は、通常、化学的に変わっていない形で存在し、特に、水化セルロースの外側層を示していてはならない。ポリエステル繊維を使う場合、ポリエチレン・テレフタレート（ＰＥＴ）が材料として好まれる。これらの繊維の中からの混合物も、例えば、ＰＡとＰＥＳの混合や、ＰＥＳとセルロースの混合、あるいはＰＥＳとガラス繊維の混合も可能である。混合物が使用される場合、これらは、繊維を寝かせた中で均一に分散させるか、あるいは繊維の種類に応じて分けて並べることができる。後者に対する一例は、一つの最初の材料から構成される最初の繊維を寝かせたものと一つの２番目の材料から構成される２番目の繊維を寝かせたものの積層物である。どの繊維を選ぶかに対して決定的であるのは、まず、プレポリマー樹脂もしくはプレポリマー懸濁液あるいはプレポリマー分散液との良好な結合性であり、他方、研磨時に摩擦熱が発生し、これは応用範囲によっては現場で一時的に８００°Ｃまで上がる可能性があるので、熱硬化樹脂でコーティングした完成した基材材量の耐熱性である。良好な結果は、例えば、ポリエステル不織布とガラス繊維を寝かせてものの積層物を使うと得られる。ガラス繊維が存在すると、後に使用するときの複合材の耐熱性が良くなる。
【００２５】
特有の実施形態では、基材材料はポリエステル繊維から、あるいはポリエステル繊維と無機繊維、その中でも特にガラス繊維との組み合わせからなり、熱硬化樹脂に硬化するアクリル酸樹脂でコーティングされている。この実施形態は、発明のために使用可能なアクリル酸樹脂がポリエステルや、またガラス表面にも良好に付着するので、特に好まれる。
【００２６】
該基材材量は好ましくは、厚さが０．２〜１．５ｍｍの範囲であり、重量が５０〜８００ｇ／ｍ２の範囲である。
【００２７】
該基材材量は、樹脂が浸透させられる。例えば含浸させるか、あるいはコーティングされる。含浸させる場合、比較的低い粘性の樹脂溶液をたっぷり吸い込ませる。浸透のもう一つの方法は、樹脂溶液を基材に吹き付けることである。その際、繊維の表面は樹脂で覆われる。コーティングのために、通常、より粘性の高い調合が選ばれるが、これは適した方法で基材材量の表面に塗布され、そこに一貫した層を形成する。
両方の異なった方法、すなわち繊維を樹脂で覆う方法と、基材材量の表面にコーティングを塗布する方法は、どちらも選ぶことができるが、場合によっては両方合わせて使うこともできる。有利なのは、基材材料に水性の分散液／懸濁液を浸透させることである。例えばまず含浸させ、その後、過剰なものを絞り出すことである。これは、張り枠の上で行うか、あるいは巻いた材料がほどけていく上で連続的に行うことができる。
【００２８】
通常、樹脂は、プレポリマーが溶剤の乾燥／蒸発後、それぞれ基材の重量や、必要な材料の厚さや必要な最終重量に合わせ、通常、５０〜８００ｇ／ｍ２の量が基材材量の上を覆うだけの量の樹脂が塗布される。
【００２９】
その後、樹脂が塗布された基材材料は、ある温度／温度経過で、そして／または、ある時間を経て乾燥させられるが、この時間は、それぞれの材料の最終的な編み目状結合のための硬化温度と／または硬化時間未満である。この場合、温度が８０〜１６０°Ｃの範囲にあることが有利でありうる。乾燥時間は、通常、１時間未満である。そのため、通過長さが例えば３０ｍの乾燥炉を通過するリードタイムは、好ましくは０．５〜１０分、さらに好ましくは１〜８分である。できるだけ滑らかな表面と高い密度を得るために、材料はその後、カレンダー装置にかけることができる。カレンダー装置の圧力は、５０〜３００Ｎ／ｍｍ（線圧）が望ましく、カレンダー工程の温度は通常、周囲温度（約２０〜２５°Ｃ）と１５０°Ｃの間である。
【００３０】
基材材量の厚さのいかんにより、好ましくは単位面積当たりの重量が１００〜１６００ｇ／ｍ２で、厚さが通常、０．１５〜２．５ｍｍの、好ましくは０．２〜１．５ｍｍの平らな複合材料を得ることができる。
【００３１】
引き続いて、製品に研磨材粒子をふりかけ、粒子が上塗り結合剤の層として全体を覆った後、完全に硬化させることができる。この硬化は、１１５〜１４０°Ｃの温度範囲で、通常、３日間から４日間が必要である。研磨材粒子をふりかけることは、場合により、下地結合剤を塗布した後、行うことができる。下地結合剤の塗布は、必要に応じ、すでに、任意の姿に事前に切断した型上に、例えば、丸いディスク上に行うことができる。あるいは、材料の最終完成の後、初めてばらばらにされる。
【００３２】
発明に基づく複合材料に研磨材を取り付けることが、研磨材メーカーによって引き受けられることは通常、行われることであり、もちろん、その代わりに、両方の製造ステップを一つの作業工程のみに一体化することも可能である。
【実施例】
【００３３】
本発明を、下記に、複数の例と１つの比較例によって詳しく説明する。
【００３４】
例１
単位面積当たりの重量が約４００〜４５０ｇ／ｍ２であり、厚さ３ｍｍの機械的に固めた１００％ＰＥＳからなる不織布（ｅｓｗｅｇｅｅ  Ｖｌｉｅｓｓｔｏｆｆ  ＧｍｂＨ（ｅｓｗｅｇｅｅ不織布布地有限会社製））にＭｏｎｆｏｒｔｓ社の張り枠の上で、固形成分が５０質量％の水性のフェノール−ホルムアルデヒド分散液（Ｃｙｔｅｃ社のＰｈｅｎｏｄｕｒ  ＶＰＲ１７４０）が含浸される。過剰な材料が押し絞り出された後、不織布は分散液を約８００ｇ／ｍ２吸収していた。その後、材料は、１２０°Ｃ〜１８０°Ｃの温度経過にさらされている３０ｍの乾燥工程を１０秒／ｍの速度で通された。このように処理された不織布の厚さは、およそ１．４〜１．７ｍｍであった。その後に続くカレンダー工程によって、厚さがおよそ０．６５〜０．７５ｍｍに減少した。製品は、まだ熱硬化性の性質を示しておらず、単位面積当たりの重量、約８００〜８５０ｇ／ｍ２を有していた。
【００３５】
例２
フェノール−ホルムアルデヒド分散液の代わりに、ＢＡＳＦ社のホルムアルデヒドを含まない（熱硬化性樹脂の）Ａｃｒｏｄｕｒアクリル酸の水性の分散液が使用されたこと以外は、同じ条件で、例１が繰り返された。
【００３６】
例グループ３
ＢＡＳＦ社のホルムアルデヒドを含まないＡｃｒｏｄｕｒアクリル酸の代わりに、このアクリル酸と（熱可塑性で硬化する）、（ガラス転移温度が３０°Ｃ〜６０°Ｃの）異なった硬度タイプのアクリル酸及び編み目状に結合する成分（メラニン樹脂、あるいは尿素樹脂）との混合が使用された以外は、同じ条件で、例２が繰り返された。
【００３７】
比較例
厚さが約０．７ｍｍで、単位面積当たりの重量が約８００ｇ／ｍ２のバルカンファイバー材料が、例１に記述されているように処理された。製品は、厚さがわずか０．６６ｍｍであり、単位面積当たりの重量は８１５ｇであった。
【００３８】
全部の例の材料に、同じ、従来技術から公知のやり方で、下地結合剤として水性のフエノールレゾールがコーティングされ、砥粒、例えばコランダムがふりかけられ、乾燥させられた。その後、粒の上に、粒を安定させるために、充填剤として粉末の炭酸カルシウムを含む水性のフェノールレゾールと流動的な添加剤（表面張力を減らすための延び添加剤）からなる上塗り結合剤が塗布された。砥粒をコーティングされた材料が乾燥させられ、９０〜１５０°Ｃで完全に硬化させられたが、そのために何日も要した。製品のコーティングは、熱硬化性の性質を有していた。
【００３９】
例１と比較例に基づく材料の特徴を、次の表１に並べて比較する。水の吸収が（８％以上から１％以下に）極端に減少したことや、縦方向と横方向に引き裂き力が均一化されたこと、そしてこの両方向における引裂伝播力が大幅に改善されたことを認めることができる。縦方向／横方向の強度比率は、７５％以上であり、それに対し、バルカンファイバープレートではこれはずっと低い。
【００４０】
【表１】
2013534257.tif 000002
【００４１】
最大可能な湿度吸収の後、比較例の材料が波打ったのに対し、例１の材料は、平坦な下敷きの上に、いまだに全く平らに横たわっていた。このことは、発明に基づく材料から作られる研磨用ディスクのハンドリングがより良いことを約束するだけではなく、その外観によって良好な機能が予期される製品を買い手に提供する。
【００４２】
水貯蔵後の引裂伝播力を測定するために、試料がそれぞれ、水の中に長時間貯蔵され、表面に残っている水を取り除くために、その後、単にしずくが切られ、慎重にそっと当てて拭い取られた。
【００４３】
例４
例２を基にした材料に、上述したように、まず、水性のフェノールレゾール、炭酸カルシウム、そして流動的な添加剤からなる下地結合剤をコーティングし、その後、砥粒をふりかけ、乾燥させることによって、砥粒が付けられた。その後、粒の上に、粒を安定させるために、同様に水性のフェノールレゾールと充填剤としての粉末の炭酸カルシウムや、また流動的な添加剤（表面張力を減らすための延び添加剤）からなる上塗り結合剤が塗布された。砥粒をコーティングされた材料が乾燥させられ、９０〜１５０°Ｃで完全に硬化させられたが、そのために何日も要した。製品のコーティングは、熱硬化性の性質を有していた。
【００４４】
研磨材料が、ディスクがばらばらに飛び散ることを恐れる必要なしに、どの回転数まで安全に取り扱うことができるかを確認するために、このようにして得られた研磨材に対して、ＤＩＮ  ＥＮ  １３７４３に基づくバースト回転数テストが行われた。バースト回転数とは、定義された直径の研磨用ディスクが遠心力によって粉砕するときの値（回転／分）である。これに対して、設定された、ディスクの直径に依存する規格値がある。
【００４５】
発明に基づく、熱の中で後から硬化するときに熱硬化性の性質を得るプレポリマー材料をコーティングした、あるいは浸透させた、少なくとも１つの寝かせた繊維の層からなる平らな基材から構成された砥粒を含まない内部複合材を予定することにより、下記の表２から見てわかるように、そのバースト回転数が基準バースト回転数をずっと上回る研磨材を得られることを確認することができた：
【００４６】
【表２】
2013534257.tif 000003
実際の回転数は、８０ｍ／秒の回転速度から計算することができる。
基準回転数は、計算に入れられた安全バッファーを含んでいる。
【００４７】
発明に基づく完成した研磨用ディスクは、例えば自動車の屋根といや、鉄、ステンレススチール、ＮＥの溶接目地などの、幅の狭い半径部分の研磨に使用された。該研磨用ディスクは、幅の狭い半径部分の研磨のために変形させることができ、元に戻るときに折れない、非常に高い剛性を有することによって優れていた。
【００４８】
溶接目地（ステンレススチール）の研磨が、比較例に基づくバルカンファイバーを基礎とした研磨用ディスクを使った研磨と比較された。その結果は、この使用において、耐用期間と研磨量に関し、本発明に利点があることを示した。両方の結果は、バルカンファイバーと比較して、粒の付着がより良いことに基づいている。例１の材料上の粒の付着は、すなわち、表面の滑らかさが少なく、繊維質性が強いために、またそれにより機械的な固定が改善されているため、バルカンファイバープレートとの付着と比べてずっと良い。
【００４９】
発明に基づく複合材料のもう一つの利点は、強力な使用をするときに、研磨用ディスクにより細かい亀裂が発生したことにより、示された。比較材料の亀裂が即座に拡大したのに対し、発明による複合材料を使った研磨用ディスクでは、縦方向と横方向において、はるかに高い、引裂伝播に対する強度が示された。
【００５０】
セルロースが存在するためと、繊維の長さが短いためにバルカンファイバー材料において見られるような、もろくなりやすい傾向は、発明に基づく材料に対しては予期することができない。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
１つの寝かせた繊維、あるいは少なくとも１つの不織布と少なくとも１つの寝かせた糸の層からなる、あるいは複数の不織布と複数の寝かせた糸の層からなる平たい基材から構成される、平たい研磨製品の中に加工するための柔軟に変形可能な複合材料であって、該基材が、無機繊維と有機合成繊維の中から、場合によっては、天然繊維との混合から選ばれた、少なくとも１つの寝かせた繊維の層を示し、また該基材が、熱の中で後から硬化するときに熱硬化性の性質を得るプレポリマー材料をコーティングされて、あるいは浸透させられており、その際、該プレポリマー材料は樹脂、分散液、あるいは懸濁液の形態で塗布され、その後、その最終的な硬化状態にまだ達していない程度に乾燥させられていることを特徴とする柔軟に変形可能な複合材料。
【請求項２】
基材が横に寝かせた繊維だけを示すことを特徴とする、請求項１に記載の柔軟に変形可能な複合材料。
【請求項３】
該繊維が、１つの層、あるいは複数の層からなる不織布であるか、あるいは１つの層、あるいは複数の層からなる糸を寝かせた物か、あるいは少なくとも１枚の不織布と１枚の糸を寝かせた物の組み合わせの形を示すことを特徴とする、前記請求項のいずれかに記載の柔軟に変形可能な複合材料。
【請求項４】
該繊維を構成する材料が、その表面が修正されていてもかまわないポリエステル、ポリアミド、ガラス繊維、あるいはこれらの繊維材料の複数の混合物、あるいはこれらの繊維材料の１つまたは複数とセルロースの混合物から選ばれていることを特徴とする、前記請求項のいずれかに記載の柔軟に変形可能な複合材料。
【請求項５】
該基材が少なくとも２つの同じ、あるいは異なった層からなる積層物であることを特徴とする、請求項３または４に記載の柔軟に変形可能な複合材料。
【請求項６】
該層の１つが不織布であり、２番目の層が糸を寝かせたものであることを特徴とする、請求項５に記載の柔軟に変形可能な複合材料。
【請求項７】
該層の１つがポリエステル繊維であり、２番目の層がガラス繊維であることを特徴とする、請求項５か６のいずれかに記載の柔軟に変形可能な複合材料。
【請求項８】
該プレポリマー材料が水性の段階で塗布されたことを特徴とする、請求項８に記載の柔軟に変形可能な複合材料。
【請求項９】
該プレポリマー材料が、場合により熱可塑性のアクリル酸材料と混合されているかもしれない、熱硬化性プラスチックに硬化するアクリル酸材料と／または、熱硬化性フェノール樹脂に硬化する樹脂、特にフェノールーホルムアルデヒド縮合塩であることを特徴とする、請求項８または９に記載の柔軟に変形可能な複合材料。
【請求項１０】
厚さが０．１５〜２．５ｍｍ、好ましくは０．２０〜１．５ｍｍと／または単位面積当たりの重量が１００〜１６００ｇ／ｍ２である柔軟に変形可能な複合材料。
【請求項１１】
前記請求項のいずれかに記載の柔軟に変形可能な複合材料を製造するための方法であって、次のステップを特徴とする方法：
（ｉ）請求項１〜７のいずれかの中に定義されているように、基材を用意する、
（ｉｉ）基材に、前記のプレポリマー材料を含む溶液、懸濁液、または分散液を含浸させる、
（ｉｉｉ）場合により、過剰な溶液、懸濁液、または分散液を拭い取る、
（ｉｖ）含浸させた基材を乾燥させる、
（ｖ）場合により、乾燥した基材をカレンダー装置にかける。
【請求項１２】
プレポリマー材料の溶液、懸濁液、または分散液が、２５〜６５質量％の、好ましくは３５〜５０質量％の固形物成分を示すことを特徴とする、請求項１２に記載の方法。
【請求項１３】
含浸させた基材の乾燥が、プレポリマー材料がまだ熱硬化性の性質を示さない程度に、８０〜１６０°Ｃで最大４時間以内に行われることを特徴とする、請求項１２または１３に記載の方法。
【請求項１４】
カレンダー装置にかける工程が２５〜１５０°Ｃで、５０〜３００Ｎ／ｍｍの圧力下で行われることを特徴とする、請求項１２〜１４のいずれかに記載の方法。
【国際調査報告】
2013534257.tif 000004
2013534257.tif 000005
2013534257.tif 000006
2013534257.tif 000007